(57)【要約】  半導体ウェーハ処理装置（１０）のチャンバ（１６）と、清掃されるべき表面にバイアス電圧を掛けることなくガス混合物中に高密度プラズマを生成するためのみのＩＣＰ電源と、に供給される、水素及び不活性ガスから成る清掃ガス混合物、例えば、水素含有量が体積で２０％から８０％の間にある混合物を使用する清掃方法が提供される。本発明の実施形態では、Ｓｉ及びＳｉＯ２汚染物質又はＣＦｘ汚染物質は引き続く金属被着に先立ってシリコン・コンタクト（４６）から清掃される。本発明の別の実施形態では、基準酸化物エッチング速度を回復するために酸化物をエッチングする以前にシリコン残留物は内部チャンバ表面から清掃される。
2007535119.tif 000002
【特許請求の範囲】
【請求項１】
所与のプロセス条件下で、半導体ウェーハ処理チャンバの表面にＲＦバイアスを掛けることなく清掃する方法であって、
水素及び不活性ガスを備えるガス混合物を前記チャンバに与える段階と、
前記チャンバに結合されたＩＣＰ電力源を励磁することによって前記ガス混合物中に誘導結合プラズマを形成し、かつ前記プロセス条件下で展開する自己バイアス電圧より低いレベルでプラズマから表面までのバイアスポテンシャルを維持する段階と、
前記表面から汚染物質を除去するに十分な時間だけ前記プラズマを維持する段階と、を備える方法。
【請求項２】
半導体ウェーハを、前記チャンバ内のバイアスが掛けられておらず、接地されていないサスセプタ表面に与える段階を更に備え、
前記ウェーハはＳｉＯ２層内にシリコン・コンタクトを備え、
前記シリコン・コンタクトは自身上に酸化汚染物質を有し、
前記プラズマを維持するのは前記シリコン・コンタクトからの前記酸化汚染物質を除去するのに十分な時間である、請求項１に記載の方法。
【請求項３】
半導体ウェーハを、前記チャンバ内のバイアスが掛けられておらず、接地されていないサスセプタ表面に与える段階を更に備え、
前記ウェーハはＳｉＯ２層内にシリコン・コンタクトを備え、
前記シリコン・コンタクトはその上にＣｆｘ汚染物質を有し、
前記プラズマを維持するのは前記シリコン・コンタクトからの前記Ｃｆｘ汚染物質を除去するのに十分な時間である、請求項１に記載の方法。
【請求項４】
前記ガス混合物を与える前に、シリコン残留汚染物質が前記チャンバの内側表面上に被着された、前記チャンバ内の少なくとも１つの半導体ウェーハ上でポリシリコン層をエッチングする段階を更に備え、
そして、その後、前記チャンバから少なくとも１つの前記ウェーハを除去し、
前記プラズマを維持するのは前記内側表面からの前記シリコン残留汚染物質を除去するのに十分な時間である、請求項１に記載の方法。
【請求項５】
ウェーハを、前記チャンバ内のバイアスが掛けられておらず、接地されていないサスセプタ表面に与える段階を更に備え、
前記ウェーハはその上に酸化物汚染物質を有する金属被覆を与え、
前記プラズマを維持するのは前記金属被覆からの前記酸化汚染物質を除去するのに十分な時間である、請求項１に記載の方法。
【請求項６】
ウェーハを、前記チャンバ内のバイアスが掛けられておらず、接地されていないサスセプタ表面に与える段階を更に備え、
前記ウェーハはその上に有機汚染物質を有する金属被覆を備え、
前記プラズマを維持するのは前記金属被覆からの前記有機酸汚染物質を除去するのに十分な時間である、請求項１に記載の方法。
【請求項７】
前記金属被覆が銅、銀及び金から成る群から選択され、かつ前記不活性ガスがヘリウムである、請求項６に記載の方法。
【請求項８】
前記金属被覆はＴｉ、Ｃｏ、Ｔａ、Ｗ及びＮｉから成る群から選択され、かつ前記不活性ガスはアルゴン又はヘリウムである、請求項６に記載の方法。
【請求項９】
前記不活性ガスがアルゴン又はヘリウムである、請求項１に記載の方法。
【請求項１０】
前記ガス混合物が約２０％〜約８０％の水素を備える、請求項１に記載の方法。
【請求項１１】
前記ＩＣＰ電源が励磁されて約１５ｅＶ未満の前記プラズマから前記表面までのバイアスポテンシャルを与える、請求項１に記載の方法。
【請求項１２】
前記ＩＣＰ電源が励磁されて約１０〜１５ｅＶの前記プラズマから前記表面までのバイアスポテンシャルを与える、請求項１に記載の方法。
【請求項１３】
ウェーハを前記チャンバ内の電気絶縁されたサスセプタ表面に供し、かつ前記ウェーハを約５〜１０ｅＶの範囲のポテンシャルで浮動させる段階を更に備える、請求項１に記載の方法。
【請求項１４】
前記ＩＣＰ電源が励磁されて不活性ガスイオン及び水素ラヂカルから実質的に成る前記プラズマを形成する、請求項１記載の方法。
【請求項１５】
所与の条件下で半導体ウェーハ処理チャンバの半導体ウェーハ上のシリコン・コンタクトに前記ウェーハに対するＲＦバイアスを掛けることなく清掃する方法であって、
前記チャンバ内の接地されていないサスセプタ表面上に前記半導体ウェーハを配置する段階であって、前記ウェーハ上の前記シリコン・コンタクトはその上に汚染物質を有する、前記段階と、
前記チャンバに水素ガス及び不活性ガスを備えるガス混合物を与える段階と、
前記チャンバに結合されたＩＣＰ電力源を励磁することによって前記ガス混合物中に誘導結合プラズマを形成し、かつ前記プロセス条件下で展開する自己バイアス電圧より低いレベルでプラズマからウェーハまでのバイアスポテンシャルを維持する段階と、
前記シリコン・コンタクトから汚染物質を除去するに十分な時間だけ前記プラズマを維持する段階と、を備える方法。
【請求項１６】
前記不活性ガスがアルゴン又はヘリウムである、請求項１５に記載の方法。
【請求項１７】
前記ガス混合物が約２０％〜約８０％の水素を備える、請求項１５に記載の方法。
【請求項１８】
前記ＩＣＰ電源が励磁されて約１５ｅＶ未満の前記プラズマから前記ウェーハまでのバイアスポテンシャルを与える、請求項１５に記載の方法。
【請求項１９】
前記ＩＣＰ電源が励磁されて約１０〜１５ｅＶの前記プラズマから前記ウェーハまでのバイアスポテンシャルを与える、請求項１５に記載の方法。
【請求項２０】
前記ウェーハは前記チャンバ内の電気絶縁されたサスセプタ表面に配置され、かつ前記ウェーハを約５〜１０ｅＶの範囲のポテンシャルで浮動させる段階を備える、請求項１５に記載の方法。
【請求項２１】
前記ＩＣＰ電源が励磁されて不活性ガスイオン及び水素ラヂカルから実質的に成る前記プラズマを形成する、請求項１５に記載の方法。
【請求項２２】
前記サスセプタを室温より上の約５００℃まで加熱する段階を更に備える、請求項１５に記載の方法。
【請求項２３】
前記サスセプタを室温より低い温度まで冷却する段階を更に備える、請求項１５に記載の方法。
【請求項２４】
前記サスセプタを室温に維持する段階を更に備える、請求項１５に記載の方法。
【請求項２５】
所与の条件下で前記表面及び前記ウェーハに対するＲＦバイアスを掛けることなく、半導体ウェーハ処理チャンバの半導体ウェーハ内の内側チャンバ表面及びシリコンウェーハコンタクト表面を清掃する方法であって、
シリコン残留汚染物質が前記チャンバの内側表面上に被着された、前記チャンバ内の少なくとも１つの第１半導体ウェーハ上でポリシリコン層をエッチングする段階であって、そして、その後、前記チャンバから少なくとも１つの前記ウェーハを除去する前記段階と、
前記チャンバに水素ガス及び不活性ガスを備えるガス混合物を与える段階と、 
前記チャンバに結合されたＩＣＰ電力源を励磁することによって前記ガス混合物中に第１誘導結合プラズマを形成し、かつ前記プロセス条件下で展開する自己バイアス電圧より低いレベルでプラズマからウェーハまでのバイアスポテンシャルを維持する段階と、
前記シリコン・コンタクトから汚染物質を除去するに十分な時間だけ前記プラズマを維持する段階と、
前記チャンバ内の接地されていないサスセプタ表面上に少なくとも１つの第２半導体ウェーハを配置する段階であって、前記ウェーハ上の前記シリコン・コンタクトはその上に汚染物質を有する、前記段階と、
前記チャンバに前記水素ガス及び前記不活性ガスを備えるガス前記ガス混合物を与える段階と、
前記チャンバに結合されたＩＣＰ電力源を励磁することによって前記ガス混合物中に第２誘導結合プラズマを形成し、かつ前記プロセス条件下で展開する自己バイアス電圧より低いレベルでプラズマからウェーハまでのバイアスポテンシャルを維持する段階と、
前記シリコン・コンタクトから汚染物質を除去するに十分な時間だけ前記第２プラズマを維持する段階と、を備える方法。
【請求項２６】
前記不活性ガスがアルゴン又はヘリウムである、請求項２５に記載の方法。
【請求項２７】
前記ガス混合物が約２０％〜約８０％の水素を備える、請求項２５に記載の方法。
【請求項２８】
前記ＩＣＰ電源が励磁されて約１５ｅＶ未満の前記第１及び第２プラズマから前記表面までのバイアスポテンシャルを与える、請求項２５に記載の方法。
【請求項２９】
前記ＩＣＰ電源が励磁されて約１０〜１５ｅＶの前記プラズマから前記表面までのバイアスポテンシャルを与える、請求項２５に記載の方法。
【請求項３０】
前記ウェーハは前記チャンバ内の電気絶縁されたサスセプタ表面に配置され、かつ前記ウェーハを約５〜１０ｅＶの範囲のポテンシャルで浮動させる段階を備える、請求項２５に記載の方法。
【請求項３１】
前記ＩＣＰ電源が励磁されて不活性ガスイオン及び水素ラヂカルから実質的に成る前記プラズマを形成する、請求項２５に記載の方法
【請求項３２】
前記サスセプタ表面を室温より上の約５００℃まで加熱する段階を更に備える、請求項２５に記載の方法。
【請求項３３】
前記サスセプタを室温より低い温度まで冷却する段階を更に備える、請求項２５に記載の方法。
【請求項３４】
前記サスセプタを室温に維持する段階を更に備える、請求項２５に記載の方法。
【請求項３５】
所与の条件下で半導体ウェーハ処理チャンバの半導体ウェーハ上の金属被覆を前記ウェーハにＲＦバイアスを掛けることなく清掃する方法であって、
前記チャンバ内の接地されていないサスセプタ表面上に前記半導体ウェーハを配置する段階であって、前記ウェーハはその上に酸化汚染物質を有する、前記段階と、
前記チャンバに水素ガス及び不活性ガスを備えるガス混合物を与える段階と、
前記チャンバに結合されたＩＣＰ電力源を励磁することによって前記ガス混合物中に誘導結合プラズマを形成し、かつ前記プロセス条件下で展開する自己バイアス電圧より低いレベルでプラズマからウェーハまでのバイアスポテンシャルを維持する段階と、
前記金属被覆から酸化汚染物質を除去するに十分な時間だけ前記プラズマを維持する段階と、を備える方法。
【請求項３６】
前記金属被覆が銅、銀及び金から成る群から選択され、かつ前記不活性ガスがヘリウムである、請求項３５に記載の方法。
【請求項３７】
前記金属被覆はＴｉ、Ｃｏ、Ｔａ、Ｗ及びＮｉから成る群から選択され、かつ前記不活性ガスはアルゴン又はヘリウムである、請求項３５に記載の方法。
【請求項３８】
前記不活性ガスがアルゴン又はヘリウムである、請求項３５に記載の方法。
【請求項３９】
前記ガス混合物が約２０％〜約８０％の水素を備える、請求項３５に記載の方法。
【請求項４０】
前記ＩＣＰ電源が励磁されて約１５ｅＶ未満の前記プラズマから前記ウェーハまでのバイアスポテンシャルを与える、請求項３５に記載の方法。
【請求項４１】
前記ＩＣＰ電源が励磁されて約１０〜１５ｅＶの間の前記プラズマから前記ウェーハまでのバイアスポテンシャルを与える、請求項３５に記載の方法。
【請求項４２】
前記ウェーハは前記チャンバ内の電気絶縁されたサスセプタ表面に配置され、かつ前記ウェーハを約５〜１０ｅＶの範囲のポテンシャルで浮動させる段階を備える、請求項３５に記載の方法。
【請求項４３】
前記ＩＣＰ電源が励磁されて不活性ガスイオン及び水素ラヂカルから実質的に成る前記プラズマを形成する、請求項３５に記載の方法。
【請求項４４】
前記サスセプタ表面を室温より上の約５００℃まで加熱する段階を更に備える、請求項３５に記載の方法。
【請求項４５】
前記サスセプタ表面を室温より低い温度まで冷却する段階を更に備える、請求項３５に記載の方法。
【請求項４６】
前記サスセプタ表面を室温に維持する段階を更に備える、請求項３５に記載の方法。
【請求項４７】
半導体ウェーハ処理装置であって、
水晶ベルジャーを備える真空清掃チャンバであって、バイアスが掛けられておらず、接地されておらず、電気絶縁されたウェーハ・サポートを前記真空清掃チャンバ内に具備する前記真空清掃チャンバと、
清掃ガスを前記チャンバ内に導入する、前記清掃チャンバに連結されたガス流ポートと、
前記ガス流ポーとに接続可能な、水素ガス及び不活性ガスの清掃ガス源と、
前記清掃チャンバ内の水素及び不活性ガスのガス混合物であって、前記水素は体積で２０％〜８０％の間である、前記ガス混合物と、
前記清掃チャンバの前記水晶ベルジャーを包囲するＩＣＰコイルと、
前記コイルに接続されたＲＦエネルギー源であって、前記コイルを通じて前記清掃チャンバ内を誘導加熱して前記チャンバ内に前記水素及びアルゴンガス混合物内に誘導結合されたピラズマを作り出し、前記プラズマは不活性ガスイオン及び水素ラヂカルから実質的に成る、前記ＲＦエネルギーと、
前記ガス源から前記清掃チャンバまでの前記不活性ガス及び水素ガスからなる流れを制御して水素が体積で２０％〜８０％の前記水素及びアルゴンガスを供給し、前記水素及びアルゴンガス混合物中のプラズマを励磁して前記水素ラジカル及び不活性ガスイオンを作り出し、
浮動ポテンシャルに前記ウェーハ・サポートを維持して、所与のプロセス条件下で展開する自己バイアス電圧より低いレベルでプラズマから基板までのバイアス・ポテンシャルを作り出し、及び
前記清掃チャンバ内の基板上のコンタクトを該基板と共に清掃するために前記装置を作動させる制御手段と、を備える装置。
【請求項４８】
前記清掃チャンバのガス流ポートに連結され、かつ作動して前記清掃ガス源からの清掃ガスの流れを、前記ガス流ポートから前記チャンバ内、前記ガス流ポートから下流に前記基板そして該基板から前記チャンバの外まで前記ポンプによって生じさせるターボ分子ポンプを更に備える、請求項４７に記載の装置。
【請求項４９】
前記ＲＦエネルギー源の前記ＲＦエネルギーは実質的に４５０ｋＨｚの中間周波数を有する、請求項４７に記載の装置。
【請求項５０】
前記ウェーハ・サポートに作動連結されたヒータであって、前記ヒータは前記制御手段によって制御されて該ヒータの清掃の間に前記基板を５００℃までの温度まで加熱する前記ヒータを更に備える、請求項４７に記載の装置。
【請求項５１】
前記ウェーハ・サポートに作動連結された冷却手段であって、前記冷却手段は前記制御手段によって制御されて該冷却手段の清掃の間に前記基板を室温より低い温度まで冷却する前記冷却装置を更に備える、請求項４７に記載の装置。
【発明の詳細な説明】
【技術分野】
【０００１】
本発明は、チャンバ表面、コンタクトホール及び半導体ウェーハ基板、の清掃、より詳細には、基板にバイアス電圧を掛けずに誘導結合水素含有プラズマ内のドライ・エッチングによってコンタクト及び基板を清掃、及び、さもなければ、準備するための装置及びプロセスに関する。
【背景技術】
【０００２】
シリコン・コンタクトは、半導体素子上のより多くのフィーチャーの１つを構成する。半導体素子上のシリコン・コンタクトの通常の形状構成は、コンタクトを構成するシリコンからなる導電性基層上で、素子上に１ミクロン以上の厚さを有する絶縁層からコンタクトを構成するシリコンからなる導電性基層上の露出領域まで貫通して延在するサブミクロン幅のホール又はビアである。半導体製造では、これらのシリコン・コンタクトは、一般的に、第一に、絶縁層を通じて導体を構成するホールを充填するタングステン又はアルミニウムのような伝導性金属がその上に貼付される金属層を構成する。チタニウム（Ｔｉ）又はチタニウム・ニトライド（ＴｉＮ）のような金属又は金属複合物の薄層を被覆される。
【０００３】
Ｔｉ／ＴｉＮは効果的な接着剤及びシリコン・コンタクトとの導電性インタフェースを構成する。シリコン・コンタクト上にはＴｉ／ＴｉＮが貼付され、かつホールを充填する、重なるブランケット又はプラナリゼーション層の形成を向上させる。プラナリゼーション層がタングステンである箇所では、その貼付のために現在使用されるプロセスはＷＦ６縮小によるＣＶＤによるプロセスである。このプロセスによると、タングステンはホール及びビアスを充填するＴｉＮ層上に凝集する。こうした半導体製造プロセスでは、Ｔｉ／ＴｉＮフィルムと、ホール又はビアの底部のシリコン・コンタクトと、の間の結合抵抗は低く保持されなければならない。酸化物及びシリコン・コンタクトの表面上の不純物はコンタクトの抵抗を増大させ、そして、従って、特にコンタクトの寸法が小さい箇所にあるホールの底部におけるシリコン表面から清掃されるべきである。
【０００４】
これらの高アスペクト比半導体素子のシリコン・コンタクトを清掃する方法に関する研究は注目されてきた。多段階プロセス及びフッ化水素（ＨＦ）酸浸漬プロセスのよう湿式化学技術は現代産業標準として使用されるが、ホールが１．２５ミクロン未満の寸法を有する場合には、これらの湿式清掃方法は、しばしば、これらの深く狭いホール及びビアスの底部でコンタクト表面を清掃するのに十分効果的ではないと共にウェーハを汚染し得る粒子に寄与する。
【０００５】
シリコンを清掃する現場的方法、すなわち、素子を含むウェーハが、金属を被着する前に、金属化が生じる処理機械の定位置で清掃される乾燥式清掃方法は、粒子が無い環境を作り出し且つ大気を通じて及び被着モジュール内への搬送の間にシリコン・コンタクト上の元々の酸化物形成を減じ得る点で極めて興味がある。しかしながら、従来技術の現場的アプローチは効果的ではなかった。コンタクト及びビアレベルの両方において表面を清掃する１つの現場的方法は、プラズマ中のアルゴンのような不活性ガスを使用する物理的エッチング・プロセスを含む。こうしたプラズマは、通常、ガスを通じて電子を移動させ、アルゴンイオンのプラズマを創出するためにこれらの電子のガス分子を剥離するために、反対のバイアスが掛けられる電極によって創出される。電極の１つは、通常、清掃されるべき表面が装着されるカソード組立体である。プラズマ中に創出される正アルゴンイオンはウェーハ表面に印加される負バイアスによってウェーハの表面に対して加速される。ウェーハの表面では、イオンが表面を打撃し、これにより、ウェーハから物質を除去すべく瞬間的な搬送によってウェーハ表面から物質を排除する。プラズマは、通常、チャンバ壁の形状構成及びチャンバ内の他の物理的構造体によって、あるいはエッチングされるべき表面に亘ってプラズマが作り出す電子を捕捉する電場によって、プラズマ・エッチングされる表面に近接して閉じ込められる。
【０００６】
プラズマ・エッチングのような物理的なプロセスは、ウェーハの表面、及びウェーハ上に形成した素子に衝撃により誘導されたダメージを作り出す。過去における、基板と、高密度プラズマと、の間の低スパッタリング電圧を維持する”ソフト・エッチング(soft etch)”と呼ばれるプロセスは、エッチングされる表面に対する潜在的ダメージの幾つかを最小化するには十分であったが、サブ−ミクロンスケールのフィーチャーを具備する本願素子によれば、これらのソフト・エッチング電圧は依然としてイオンに十分なエネルギーを与え、これらのイオンが、ウェーハ上の素子の幾つかにダメージを与えるようにさせる。１つのこうしたソフト・エッチングプロセスは、プラズマが加速バイアス電圧とは別個に電力を与えられるプラズマ清掃方法を使用する。使用されるより低いスパッタリング・エネルギーを可能にするバイアス電圧の別々の制御を与える一方で、依然として、フィーチャーがあまりに小さくない箇所でプロセスを効率的に進めるのに適切な高密度のプラズマを維持する。それにも拘わらず、こうした低エネルギースパッタ清掃プロセスは依然として、広く製造される極めて高いアスペクト比を有する素子に対する幾つかの欠点を有する。スパッタリングのような物理的プロセスは、こうしたホール又はビアスのような高アスペクト比の側壁から底部のコンタクト領域上に物質を再配置し得る。さらに、深いホール及びビアスの底部におけるコンタクト上のスパッタリング率は低く、これが清掃プロセスを不適切にするか又は少なくとも極めて遅くする。
【０００７】
スパッタリングイオンのエネルギーから最小のダメージを受けながらも半導体ウェーハ表面を清掃する必要性は電子サイクロトロン共鳴（ＥＣＲ）によって生み出されるエネルギーのような高密度低エネルギープラズマの使用によって取り組まれてきた。しかしながら、ＥＣＲプラズマ源は、高価、かつ清掃サイト又は該清掃サイト近くの幾分離れた位置の何れかのかなりの空間を占有するマイクロ波ジェネレータ及び他の複雑な構成要素を含む。これらのＥＣＲジェネレータは、下流且つ清掃されるべきウェーハの表面に対して流れる高密度プラズマを生み出す。こうしたプラズマは、イオンが表面損傷を減じるために十分に低いエネルギーでウェーハ表面を打撃するように、低電圧でバイアスが掛けられたウェーハの表面に接触することができる。しかしながら、低スパッタ率及び、従って、ビアスの底部で有効にコンタクトを清掃する際の困難さは純粋な物理的エッチング・プロセスが欠乏したままであった。
【０００８】
特に、低スパッタリング収率は、水素に基づくシリコン・コンタクト乾燥式清掃プロセスを提供する水素ラジカルの成分のような、エッチングに対する拡散性のある化学成分を加える研究に通じる。ＥＣＲプラズマ源を使用する水素に基づく清掃はＣＶＤ−Ｔｉ被着より前にアルゴン／水素プラズマを使用するシリコン・コンタクトの清掃を上手く説明してきた。しかし、それにも拘わらず、遠隔に位置するＥＣＲ源は、上述したように、大寸法、複雑且つ高価な装備を欠点として有する。
【０００９】
乾燥式清掃のための上述した方法の全てにおいて、ＲＦバイアスはエッチングを施す表面にイオンを推進するために必要であることが見出された。ＥＣＲプラズマのような遠隔プラズマでさえ、ＲＦバイアス又は自己バイアスによるかなりのイオン衝撃がない酸化物及びシリコンを除去するために効果的でないことが判明した。ＲＦバイアスは約１００〜３００Ｖのプラズマ対基板のバイアス・ポテンシャルを含む一方で、自己バイアスは一般的に少なくとも２０Ｖのバイアス・ポテンシャルで生じる。
【００１０】
２つの従来技術文献に記載された清掃プロセスでは、水素／アルゴン放電は、接地された基板と、直流フィラメントとの間にポテンシャルを印加することによって達成される。放電は、２０〜３５Ｖ、例えば、３０Ｖのような電圧、及び１００Ａ、例えば、１０〜１００Ａまでの高電流によって特徴づけられる。直流電流の大部分はＳｉ基板から接地された基板ホルダまで流れる。この高電流及び関連するイオン衝撃は基板を約２００〜４００℃まで加熱する。説明した清掃プロセスは引き続くエピタキシャル被着処理のためのシリコン・ウェーハ準備に適用される。したがって、この適用はもっぱらシリコン・ウェーハを露出させることであり、内側深くの、高アスペクト比フィーチャーを清掃することに向けられたものではない。結果的に、説明したプロセスはコンタクトの清掃の場合におけるように、チャージアップダメージを阻止する必要はない。ここで、ウェーハ全体を通じての高電流密度は半導体素子へのダメージに帰着する（例えば、非特許文献１及び２参照）。
【非特許文献１】固体薄膜（１９９２年）２２２号１２６−１３１頁のJ. Ramm等による”超高真空互換性プラズマ源によるシリコン・ウェーハの低温現場清掃（Low-Temperature In Situ Cleaning of Silicon Wafers with an Ultra High Vacuum Compatible Plasma Source）”
【非特許文献２】固体薄膜（１９９３年）２２８号２３−２６頁のJ. Ramm等による”シリコンウェーハの水素清掃：プラズマ処理後のウェーハ表面の研究(Hydrogen Cleaning of Silicon Wafers: Investigation of the Wafer Surface After Plasma Treatment)”
【００１１】
従って、ＥＣＲ源の装備に少なくとも良好な利益を与えるが、より単純な装備を具備する、素子に対するダメージ無しに高アスペクト比コンタクトを効果的に清掃する乾燥式清掃方法及び装置に対する需要が依然として残っている。
【００１２】
さらに、シリコン・コンタクトの製造の間に、ポリシリコンとして呼称される、多結晶シリコン層が基板上に成長し、そして、その後、ポリシリコンの一部はアルゴンスパッタエッチングによるエッチングで取り除かれる。このシリコン重合体エッチング段階中に、シリコンはエッチングチャンバの内側表面に置かれる。シリコン残留物は、同一チャンバ内にあるウェーハの引き続く酸化物エッチングの間に、酸化物のエッチング速度がポリシリコンのエッチング後に変化するメモリ効果を創出する。幾つかの犠牲ウェーハは通常レベルまで酸化物のエッチング速度を回復するために最初に要求される。プロセスを回復するために犠牲ウェーハを処理することは高価で非実用的な作業である。従って、ポリシリコン・エッチング・プロセスが同一のチャンバ内で実行された後で基準酸化物エッチング・プロセスを回復するために現場でチャンバを清掃する方法が必要である。
【００１３】
本発明は、ウェーハが含有する素子に対するダメージ無しに半導体ウェーハ及びウェーハ表面の高アスペクト比フィーチャーのコンタクトを清掃する方法及び装置を提供する。
【００１４】
本発明は、複雑でなく高価でもないコンタクト及び基板表面を清掃する装置を更に提供し、なおまた、こうしたウェーハ上の素子に対するダメージ無しにコンタクト及び基板表面を効果的に清掃する装置も提供する。
【００１５】
本発明は、残留シリコン・デポジットを減じ、これにより、引き続くウェーハ清掃速度を減じるか又は削減するべく内部チャンバ表面を清掃する方法及び装置も提供する。
【００１６】
この目的のために、約５００℃までの副室温度から、例えば、２００℃までの室温までの温度に維持される、バイアスが掛けられておらず、接地されていないウェーハ又はチャンバ表面に近接して、誘導結合プラズマが水素及び不活性ガス混合物から構成される、高アスペクト比コンタクト、基板表面及び内部チャンバ表面を清掃する方法が提供される。ここで、プラズマは同一又は類似した状態下で自己バイアスが発生する電圧より低いレベルでプラズマに対する表面のバイアスポテンシャルを有するように維持される。
【発明を実施するための最良の形態】
【００１７】
図１は、半導体装置の組立において、ウェーハ及びチャンバ表面を清掃するために使用し得るＣＶＤ装置１０を示す。例示的な装置１０は、ウェーハ２０を支持するウェーハ支持部であるサスセプタ１８を具備する高密度プラズマ放電チャンバ１６に、水素ガス及び不活性ガス混合物、例えば、水素ガス及びアルゴンガスの混合物を供給するガス供給源１２及び入口導管１４を含む。サスセプタ１８は、その上に上向きに面する円弧状ウェーハ支持表面２２を具備し、かつ表面２２上のウェーハの温度を、室温より高い温度、所望に応じて約５００℃まで上昇させるか、あるいは温度を副室温度まで下げる加熱器／冷却器２４を含む。装置１０は０．１〜１０トールの範囲を少なくとも含む範囲に亘る圧力で約１〜２０ｓｃｃｍの範囲の水素流量を生成するターボ分子ポンプ２６も含む。
【００１８】
水晶ベルジャーはその外周周りにチャンバ１６の上壁３０を形成し、かつＩＣＰ電源はチャンバ１６に連結される。例えば、螺旋状ＩＣＰタイプコイル３２は装置１０のチャンバ１６の外側のベルジャー３０の周りに巻回される。この装置１０は、ウェーハ２０に隣接する領域３６に高密度プラズマを生成するために、例えば、４５０ｋＨｚ、２ＭＨｚ又は１３．５６ＭＨｚにおいてＭＦ又はＨＦエネルギーを加えるＲＦ源３４に接続される。ＩＣＰ電力は、例えば、約５００〜約１０００Ｗの範囲とし得るものであり、例えば、２００ｍｍの表面に対して約１０００Ｗである。例えば、２００ｍｍ約５００〜約１０００Ｗまでの範囲とし得る。より大きな表面に対しては、より高いＩＣＰ電力を使用し得る。例えば、３００ｍｍの表面に対しては、１１２５〜２２５０Ｗの範囲にあるＩＣＰ電力が有効である。水晶ベルジャーの使用は、プラズマ領域３６を境界づける導電表面の存在を最小化し、これにより、プラズマから電子を抜き出し得る表面を最小化し、その結果、プラズマは帯電しないままでいる。
【００１９】
こうしたサスセプタ１８はバイアスが掛けられておらず、接地されていないウェハホルダである。例えば、サスセプタ１８は、静電チャックのような電気絶縁されたウェハホルダである。電気絶縁されたウェハホルダ１８はデバイスを損傷させる直流電流がウェハを通過するのを阻止するのみならず、ウェハ表面に到来するイオンのエネルギーをスパッタ閾値よりちょうど下の値まで減じる支援もする。エネルギーの減少は、例えば、２０ｅＶから下降して約１５ｅＶまでとし得る。サスセプタ１８は、例えば、約５〜１０ｅＶの電位差において、浮動可能である。したがって、バイアス電位差勾配は、概ね、約１０〜１５ｅＶの範囲にある。
【００２０】
上述したように装備した装置１０は、ウェーハ２０のような半導体ウェーハ上の高アスペクト比接点を有効にクリーニングすることにより、本発明のプロセスを行なうように作動する。ウェーハのクローズアップを図１Ａに示す。図１Ａでは、ウェーハ２０は、シリコン（Ｓｉ）製の基層である基板層４０を含み、この基板層４０上には厚さが、例えば、約１．５ｍｍを有する二酸化珪素（ＳｉＯ２）の層４２のような全体的絶縁層が被着される。絶縁二酸化珪素層４２を通じて、エッチング又は幾つか他のプロセスによって、真下の導電性シリコン層４０を露出させるために層４２を通過する多数のホール４４又は通路が形成される。ホール４４の底部の露出領域は、「金属被覆（メタライゼーション）」と呼ばれるプロセスによって導電体に接続しなければならない接点４６を構成する。メタライゼーションプロセスでは、Ｔｉ又はＴｉＮから成る薄層４８は、通常、接点４６上に被着される。この接点４６の上にタングステンのような導電材料から成るブランケット層５０が被着されてホール４４を充填して二酸化珪素層４２を貫通して延在する接点を形成する。Ｔｉ及びＴｉＮ層は、タングステンとシリコン層４０との間の接合及び電気伝導率を向上させる。
【００２１】
二酸化珪素層４２及びホール４４のパターンを形成するプロセスは、通常、１つ以上の加工機械内で実行され、この加工機械からウェーハは酸素を含有する環境を通じて更なる処理のためのＣＶＤ装置まで搬送される。部分的に処理されるウェーハ２０のこの搬送の間中、接点４６の珪素上へのＴｉ又はＴｉＮの有効な被着を阻止し得るものであり、かつ接点における抵抗を増加し得る接点４６上に酸化物が形成され易い。本発明のプロセスによって、接点４６は、ＣＶＤ装置によるＴｉ又はＴｉＮの被着以前に水素／不活性ガスＩＣＰのみのプラズマによって浄化される。従来のプロセスで使用された低密度プラズマとは異なり、ＩＣＰ電源はガス混合物内に高密度プラズマを形成する。これは、加えられたＲＦバイアスによるか又は重要な自己バイアスの何れかによって、基板にバイアスを掛ける必要なくコンタクトを清掃するために有効である。
【００２２】
本発明のプロセスの実施形態によれば、その上にシリコンからなる基板基層４０を具備し、かつ層４２を貫通するホール４４のパターンによってシリコン層４０を被覆する二酸化珪素のような絶縁層４２で被覆されるウェーハ２０は、装置１０のチャンバ１６内のサスセプタ１８上に配置される。チャンバ１６は、その後、アルゴン（Ａｒ）ガス又はヘリウム（Ｈｅ）ガスのような不活性ガスで該チャンバを洗い流すことによって、及びチャンバ１６を約１０−４torrの真空までポンピングすることによって浄化される。
【００２３】
チャンバ１６が望ましくないガスをパージする際に、源１２からの、水素及び不活性ガスの混合物はチャンバ１６内に入る。流速は１から２０sccm、例えば、水素は約３から１２sccm,の範囲とし得る。ここで、水素は混合物の２０％〜８０％の間にある。残部はアルゴン又はヘリウムのような不活性ガスである。ヒータ２４は励磁されてウェーハ２０の温度を所望により約５００℃まで上昇させるか、あるいはウェーハ２０を室温に維持し得るか又は所望により副室温まで下降し得る。水素及び不活性ガス混合物の流れが作られた定立された場合、サスセプタ１８の頂部表面２２上に支持されたウェーハ２０に隣接するガス混合中のＩＣＰプラズマのみのにエネルギーを与えるように生成器３４は活性化される。混合物中のプラズマが点火すればガス混合中の水素の含有量は４０％〜８０％の範囲にあると有利である。生成器３４からのエネルギーは、通常、ＭＦバンド中の４５０ｋＨｚであるが、２ＭＨｚ又は１３．５６ＭＨｚのような他の周波数も使用し得る。サスセプタ１８はこの清掃プロセス中に回転する必要はない。プロセスの条件は約６０秒間維持される。ウェーハ２０にはバイアスはかけられず、かつ接地されない。プロセス中に、水素富化高密度プラズマはもっぱらＩＣＰコイルによって放電される。それは、水２０に対するＲＦ又はかなりの自己バイアスが存在しなくても、化学的にＳｉ及びＳｉＯ２をエッチングする水素ラジカル及び不活性ガスイオンを生成する。本発明のプロセスはウェーハ２０への低損失に帰着する。
【００２４】
本発明の方法は水素ラジカル及び不活性ガスに依存し、以下の式によりＳｉ及びＳｉＯ２を化学的にエッチングするために高濃度Ｈ２／Ａｒプラズマ又はＨ２／Ｈｅプラズマによって生成される。
【００２５】
【化１】
2007535119.tif 000003
【００２６】
ここで、ｘは任意の値とし得る。浮動ウェーハホルダであるサスセプタ１８と、ＩＣＰのみのプラズマは低プラズマ・ポテンシャル及び低バイアス電圧ポテンシャルを創出する。プラズマ・ポテンシャルは水素イオン化が生じるイオン化ポテンシャルよりも少ない。こうして、プラズマは水素イオンを生じさせるデバイスに損傷を与える衝撃無しにコンタクト表面の清掃を効果的に支援する自由水素ラジカルを含む。形成されるプラズマは実質的に電気的に中性であり、ウェーハの浮動するポテンシャルは表面とウェーハとのバイアス・ポテンシャルを低い値に維持する。結果的に、イオン衝撃は減じられるか又は除去される。
【００２７】
カーボン・フッ化物（ＣＦｘ）で汚染されたシリコンウェーハも、ウェーハの有効な清掃を得るために基板にバイアス電圧を掛けずにＩＣＰプラズマに露出し得る。ＣＦｘで汚染されたシリコンウェーハはＣＦ化学薬品によってＳｉ基板上にレジスト被覆、通常、重合体物質をエッチングすることによって全体的に準備される。ＣＦｘ汚染物質は、特にコンタクト４６の角隅部のＳｉ表面上に残る。本発明のＩＣＰプラズマプロセスによって、ＣＦｘ汚染物質は以下の式によって除去し得る。
【００２８】
【化２】
2007535119.tif 000004
【００２９】
ここで、ｘ及びｙは任意の値とし得る。かくして、本発明の清掃方法はＵＬＳＩ製造時の慣用のエッチング・プロセスによって生成されるＣＦｘ汚染物質を除去するために使用し得る。同様に、他の有機汚染物質は除去し得る。
【００３０】
クリーニングプロセスも、銅の金属化プロセスまたは銀と金のような他の金属化として適用されるかもしれない。酸化銅（酸化銀または金の酸化物）は次の化学反応式によって銅の金属を
【００３１】
【化３】
2007535119.tif 000005
銅、銀及び金のような幾つかの金属に対しては、アルゴン原子がスパッタし、従って、酸化物除去中に金属を損傷させ得る。従って、ヘリウムガスはプラズマガス混合物中の不活性ガスに対して使用すると有利である。何故なら、ヘリウム原子は金属をスパッタする傾向を有しないためである。同様に、本発明の清掃方法は、例えば、以下の例による他の金属化清掃プロセスに適用し得る。
【００３２】
【化４】
2007535119.tif 000006
【００３３】
ここで、ｘ及びｙは任意の値とし得る。これらの金属はアルゴン原子、及び従って、アルゴン又はヘリウムの何れかはプラズマガス混合物中に使用し得る。
【００３４】
ウェーハ表面の清掃に加えて、Ｈ２／Ａｒ  ＩＣＰプラズマは、ベルジャー３０の内部表面及びサスセプタ１８の表面のような半導体プラズマ処理装置の内部表面から物質を除去するために、特にチャンバが１つ以上のウェーハ製造プロセスに使用される機器に使用し得る。本発明のプラズマ清掃プロセスは以前のウェーハ製造プロセス中に内部表面に被着された物質によって達成されるウェーハ処理結果を取り戻すために使用される。ＩＣＰプラズマはシリコン・ウェハをアルゴンでスパッタエッチングした後にチャンバを調整するために使用される。Ｈ２／ＡｒＩＣＰ−プラズマでの調整はＩＣＰ−プラズマ装置用のメモリ効果を消去し得る。Ｈ２／Ａｒプラズマは、その後、チャンバから除去されるＳｉＨＸガスを生成するために内部チャンバ表面上でＳｉ残留物と反応する。例えば、１５０ÅのＳｉ重合体がエッチングされる場合、１０００ＷＩＣＰ電力による、６０％の水素と４０％のアルゴンＩＣＰ−プラズマによるチャンバの２００秒調整間の調整はＳｉ重合体をエッチングする前後のチャンバ内に同一の酸化物エッチング速度を達成するには十分である。本発明の調整処理がない状態では、エッチング速度が通常レベルに回復する以前に、約５つの犠牲ウェーハがチャンバ内で酸化物エッチングを受ける必要がある。
【００３５】
図２から図５はコンタクトを清掃するＳｉＯ２エッチング・プロセスの実例を与える。図２では、１０００ＷＩＣＰ電力、５ｍｔｏｒｒのチャンバ圧力、それぞれ、１２ｓｃｃｍ及び８ｓｃｃｍの水素及びアルゴンの流速、５００℃のサスセプタ温度を使用して行われた。時間の関数としてエッチングされた量のプロットは、エッチング速度がエッチング・プロセスの間に一定であること、しかも温置時間もないことを示す。図２と同一の電力、圧力及び流速パラメータ、及び６０秒の処理時間を使用して、図３は種々の温度における水素濃度の関数としてエッチングされた量をプロットしたものである。エッチング速度は、約６０％の水素と約４０％のアルゴンで最大エッチング速度が生じる、水素濃度にはあまり依存していないように見える。ヘリウムガスをアルゴンガスの代わりに用い得る。参考として、３Å／分のエッチング速度が水素の欠落で得られた。この少ないエッチング量はウェーハ表面とバルクプラズマとの間にあるプラズマによって加速されるアルゴンイオンによる極めて少ない量のＳｉＯ２除去に帰する。任意の所与水素濃度では、高エッチング速度は低サスセプタ温度で観察される。可変ＩＣＰ電力、チャンバ及び水素濃度を使用して図４にプロットされたエッチング速度のサスセプタ温度依存性は、高エッチング速度は低温度で得られることを示す。図４はエッチング速度がＩＣＰ電力が減少し、かつ圧力が減少すると共に減少することを更に示す。
【００３６】
図２〜図４に描いた上述した酸化物のエッチング結果に基づいて、コンタクト清掃、すなわち、実際のデバイスに形成されたコンタクトホールの底部からのＳｉＯ２及びＳｉの除去をするためのＩＣＰのみのプラズマ・プロセスを評価する別の実験が構成される。このテストのために、０．４５μｍ及び０．４μｍのコンタクト開口が形成された装置が０．３μｍの厚さの中間層を具備して使用される。全ての試験に対して、ＳｉＯ２の５０Åの等価物が除去され、かつ７０ÅのＰＥＣＶＤ−Ｔｉ／２００ÅのＣＶＤ−ＴｉＮの被着によるクリーニングプロセスが引き続く。試験状態における以下の変形態様が用いられる。室温、ＩＣＰのみ、３００℃、ＩＣＰのみ、５００℃、ＩＣＰのみ比較のために、同じ試験が、以下のような、ＲＦバイアスを使用し、ＨＦで清掃することによる従来技術に従って行われた。
５００℃、２００ワットＲＦバイス
ＨＦディップ、３０秒（参照）。
図５Ａ及び図５Ｂは、種々のコンタクト清掃プロセスで得られるコンタクト抵抗を示しており、図５Ａは０．４μｍのビアの結果を描いたものであり、図５Ｂは０．４５μｍのビアの結果を描いたものである。驚くべきことに、最も低い抵抗は室温にてＩＣＰのみのプロセスで得られる。室温におけるＩＣＰのみの状態で得られる結果は、５００℃においてＲＦバイアスによるＨ２／Ａｒエッチングを使用し且つＨＦディップを使用した参照プロセスを使用して得られる結果より極めて良好である。
【００３７】
他のウェーハ表面及びコンタクト汚染物質、特にカーボン基汚染物質に対する、Ｈ２／Ａｒ  ＩＣＰプラズマのみのクリーニングプロセスの拡張性を、ＳｉウェーハからのＣＦｘ除去のために説明する。上述したように、ＣＦｘ汚染物質はＣＦ化学薬品を使用したレジスト被覆ドライエッチングの間に生じる。表１は３０℃〜５００℃までの範囲の温度に対するＳｉ表面からのＣｆｘ重合体除去に対するＨ２／Ａｒ  ＩＣＰのみのエッチングデータを与える。概ね、単一カーボン層以外はＳｉ表面から除去される。カーボンは揮発性ＣＨｘＦｙの形態で削除されるべきであると考えられる。フッ素レベルはプロセスの前に検出限界未満であったが、ＦはＨＦ及び／又はＣＨｘＦｙの形態で削除されると考えられる。
【００３８】
【表１】
2007535119.tif 000007
【００３９】
ウェーハ清掃以外の用途へのＨ２／ＡｒＩＣＰのみのプラズマ清掃の拡張性は、シリコンウェーハのＡｒスパッタエッチングの後に内部チャンバ表面からのＳｉ除去によって説明される。反応性Ｈ２／Ａｒ  ＩＣＰ−プラズマ清掃の間のウウェーハからの除去率は酸化物ウェーハをエッチングする以前のＳｉウェーハスパッタエッチングの後に変ることが判明した。いわゆるメモリ効果である、この効果は、図６に示されるように、一列に５つの酸化物ウェーハを普通にエッチングした後になくなる。ここで、Ｍｍは、分布曲線の最大値と、分布曲線の平均値の２倍によって分割された分布曲線の最小値と、の差を示す。そして、１シグマは１標準偏差である。現場では、図７の残留ガス（ＲＧＡ）測定は酸化物エッチング除去速度の回復が内部（水晶）チャンバ表面からのＳｉの除去に一致する（ＳｉＨ２質量は減少し、Ｈ２Ｏ質量は増加する）ことを示す。特に、残留ガス分析の信号は、Ｓｉがチャンバ表面から除去されるにつれてＨ２／Ａｒプラズマの間にＳｉＨ２及びＳｉＨ４信号が減少することを示す。プロセスを回復させるために犠牲ウェーハを処理することは費用がかさみ従って実際的でない。こうして、Ｈ２／Ａｒ  ＩＣＰのみのプラズマを使用した本発明の現場的チャンバ清掃は、Ｓｉエッチング・プロセス後の基線酸化物エッチング・プロセスを回復するのに使用し得る。図８では、内部チャンバ表面のＨ２／ＡｒＩＣＰのみの処理の後に、酸化物のエッチングは完全に回復し得ることが描かれている。この処理の間、ＳｉはＳｉＨｘの形成下に表面から有効に除去される。これは、フッ素で処理された複合物とは異なり、Ｈ２Ｏ（水）及びＳｉＯ２（砂）の形成下で空気と容易に反応し得る環境に優しい化学薬品である。伝統的チャンバ清掃は揮発性分子形成物下の汚染物質を除去するハロゲン化ガスを含む。したがって、本発明の清掃プロセスの使用は、揮発性分子形成物又は犠牲ウエハの使用なしのチャンバ清掃を可能にする。
【００４０】
上述した本発明の方法及び装置の実施形態の記述から、当業者には開示された実施形態に対する変更及び付加は本発明から逸脱せずになし得ることが自明である。
【図面の簡単な説明】
【００４１】
【図１】本発明の実施形態による高アクペクト比コンタクト清掃機構を含むＣＶＤ装置の横断面図である。
【図１Ａ】高アスペクト比を有するウェーハを描く図１の線１Ａに沿って切り取った拡大横断面図である。
【図２】本発明の方法によりエッチングされた時間対量のプロット図である。
【図３】本発明の方法による水素集中対エッチング速度のプロット図である。
【図４】本発明の方法によるのためのサスセプタ温度対エッチング速度のプロット図である。
【図５Ａ】０．４μｍのビアスを清掃するための本発明及び従来技術の種々のクリーニング方法に対する接触抵抗対累積確率のプロット図である。
【図５Ｂ】０．４５μｍのビアスを清掃するための本発明及び従来技術の種々のクリーニング方法に対する接触抵抗対累積確率のプロット図である。
【図６】重合体Ｓｉウェーハエッチング後の酸化物エッチング量によって観察されるメモリ効果を描くプロット図である。
【図７】ＲＧＡ及びＲＦバイアスプローブを使用して、酸化物エッチング量によって観察されるメモリ効果を描くプロット図である。
【図８】ＩＣＰのみのＨ２／Ａｒエッチングプロセスの２００秒及び４００秒だけ重合体Ｓｉエッチング後の酸化物エッチング量のメモリ効果の解除を描いたプロット図である。
【符号の説明】
【００４２】
１０  ＣＶＤ装置
１２  ガス供給源
１４  入口導管
１６  高密度プラズマ放電チャンバ
１８  サスセプタ
２０  ウェーハ
２２  ウェーハ支持表面
２４  加熱器／冷却器
２６  ターボ分子ポンプ
３０  上壁
３２  螺旋状ＩＣＰタイプコイル
３４  ＲＦ源
３６  プラズマ領域
４０  基板層
４２  絶縁二酸化珪素層
４４  ホール
４６  接点
４８  薄層
５０  ブランケット層
【図１】
2007535119.tif 000008
【図２】
2007535119.tif 000009
【図３】
2007535119.tif 000010
【図４】
2007535119.tif 000011
2007535119.tif 000012
2007535119.tif 000013
【図６】
2007535119.tif 000014
【図７】
2007535119.tif 000015
【図８】
2007535119.tif 000016
【手続補正書】
【提出日】平成16年11月17日(2004.11.17)
【手続補正１】
【補正対象書類名】特許請求の範囲
【補正対象項目名】全文
【補正方法】変更
【補正の内容】
【特許請求の範囲】
【請求項１】
半導体ウェーハ処理チャンバ内の半導体ウェーハにＲＦバイアスを掛けることなく該半導体ウェーハ上のフィーチャーを清掃する方法であって、
前記チャンバ内の接地されていないサスセプタ表面上に、自身上にフィーチャーを具備する前記半導体ウェーハを配置する段階であって、前記フィーチャーは自身上に汚染物質を有し、及び前記フィーチャーはシリコン・コンタクト又は金属被膜の少なくとも１つである前記段階と、
水素及び不活性ガスを備えるガス混合物を前記チャンバに与える段階と、
前記チャンバに結合されたＩＣＰ電源を励磁することによって前記ガス混合物中に誘導結合プラズマを形成し、かつプラズマに対するウェーハのバイアスポテンシャルを１５ｅＶ未満のレベルに維持する段階と、
前記フィーチャーから汚染物質を除去するに十分な時間だけ前記プラズマを維持する段階と、を備える方法。
【請求項２】
前記フィーチャーはＳｉＯ２層内のシリコン・コンタクトであり、
前記シリコン・コンタクトは自身上に酸化汚染物質を有し、及び
前記プラズマを維持するのは前記シリコン・コンタクトからの前記酸化汚染物質を除去するのに十分な時間である、請求項１に記載の方法。
【請求項３】
前記フィーチャーはＳｉＯ２層内のシリコン・コンタクトであり、
前記シリコン・コンタクトは自身上にＣＦｘ汚染物質を有し、及び
前記プラズマを維持するのは前記シリコン・コンタクトからの前記Ｃｆｘ汚染物質を除去するのに十分な時間である、請求項１に記載の方法。
【請求項４】
前記プロセスチャンバ内で自身上に前記フィーチャーを有する前記半導体ウェーハを配置する前に、
シリコン残留汚染物質が前記チャンバの内側表面上に被着された、前記チャンバ内の少なくとも１つの半導体ウェーハ上でポリシリコン層をエッチングし、そして、その後、前記チャンバから少なくとも１つの前記ウェーハを除去する段階と、
前記チャンバに水素ガス及び不活性ガスを備えるガス混合物を与える段階と、
前記チャンバに結合されたＩＣＰ電源を励磁することによって前記ガス混合物中に誘導結合プラズマを形成し、かつプラズマに対する表面のバイアスポテンシャルを１５ｅＶ未満のレベルに維持する段階と、
前記内側表面から前記シリコン残留汚染物質を除去するに十分な時間だけ前記プラズマを維持する段階と、を備える、請求項１から請求項３までのいずれか１項に記載の方法。
【請求項５】
前記フィーチャーは自身上に酸化汚染物質を有する金属被覆を備え、前記プラズマを維持するのは前記金属被覆からの前記酸化汚染物質を除去するのに十分な時間である、請求項１に記載の方法。
【請求項６】
前記フィーチャーは自身上に有機汚染物質を有する金属被覆を備え、前記プラズマを維持するのは前記金属被覆からの前記有機汚染物質を除去するのに十分な時間である、請求項１に記載の方法。
【請求項７】
前記金属被覆は銅、銀及び金から成る群から選択され、かつ前記不活性ガスがヘリウムである、請求項５または請求項６に記載の方法。
【請求項８】
前記金属被覆はＴｉ、Ｃｏ、Ｔａ、Ｗ及びＮｉから成る群から選択され、かつ前記不活性ガスはアルゴン又はヘリウムである、請求項５または請求項６に記載の方法。
【請求項９】
前記不活性ガスはアルゴン又はヘリウムである、請求項１に記載の方法。
【請求項１０】
前記ガス混合物は約２０％〜約８０％の水素を備える、請求項１から請求項９までのいずれか１項に記載の方法。
【請求項１１】
前記ＩＣＰ電源が励磁されて約１０〜１５ｅＶの前記プラズマに対する前記ウェーハのバイアスポテンシャルを与える、請求項１から請求項１０までのいずれか１項に記載の方法。
【請求項１２】
前記サスセプタ表面は電気絶縁され、かつ前記ウェーハは約５〜１０ｅＶの範囲のポテンシャルで浮動される、請求項１から請求項１１までのいずれか１項に記載の方法。
【請求項１３】
前記ＩＣＰ電源が励磁されて不活性ガスイオン及び水素ラジカルから実質的に成る前記プラズマを形成する、請求項１から請求項１２までのいずれか１項に記載の方法。
【請求項１４】
前記サスセプタを室温より高い約５００℃まで加熱する段階を更に備える、請求項１から請求項１３までのいずれか１項に記載の方法。
【請求項１５】
前記サスセプタ表面を室温より高く維持する段階を更に備える、請求項１から請求項１４までのいずれか１項に記載の方法。
【請求項１６】
前記サスセプタ表面を室温に維持する段階を更に備える、請求項１から請求項１５までのいずれか１項に記載の方法。
【国際調査報告】
2007535119.tif 000017
2007535119.tif 000018
2007535119.tif 000019